(57)【要約】  はんだ付け温度を低減できる上、接合箇所の信頼性を向上させることができる鉛フリーはんだ合金と、これを用いたソルダペースト及び実装品を提供する。  Ｃｕ０．０７〜７．０質量％、Ｂｉ０．０５〜５．０質量％、Ｓｂ０．０５〜５．０質量％、Ｆｅ０．００１〜０．１質量％、Ｎｉ及びＣｏから選ばれる一種以上の金属０．０１〜１．０質量％、Ａｇ３．０質量％以下、並びに残部Ｓｎからなる鉛フリーはんだ合金であって、Ｆｅと、Ｎｉ及びＣｏから選ばれる一種以上の金属との含有量の比率（Ｆｅ／Ｎｉ及びＣｏから選ばれる一種以上の金属）が、０．００２〜５．０である、鉛フリーはんだ合金とする。【特許請求の範囲】
【請求項１】
Ｃｕ０．０７〜７．０質量％、Ｂｉ０．０５〜５．０質量％、Ｓｂ０．０５〜５．０質量％、Ｆｅ０．００１〜０．１質量％、Ｎｉ及びＣｏから選ばれる一種以上の金属０．０１〜１．０質量％、Ａｇ３．０質量％以下、並びに残部Ｓｎからなる鉛フリーはんだ合金であって、
Ｆｅと、Ｎｉ及びＣｏから選ばれる一種以上の金属との含有量の比率（Ｆｅ／Ｎｉ及びＣｏから選ばれる一種以上の金属）が、０．００２〜５．０である、鉛フリーはんだ合金。
【請求項２】
固相線温度が２２０℃以下である請求項１記載の鉛フリーはんだ合金。
【請求項３】
粉末形状である請求項１又は２記載の鉛フリーはんだ合金。
【請求項４】
請求項１〜３の何れか１項記載の鉛フリーはんだ合金と、フラックスとを含有するソルダペースト。
【請求項５】
前記フラックスの含有量が９〜１３質量％である請求項４記載のソルダペースト。
【請求項６】
接合強度が７０ＭＰａ以上である請求項４又は５記載のソルダペースト。
【請求項７】
クリープ時間が１６０時間以上である請求項４〜６の何れか１項記載のソルダペースト。
【請求項８】
電子部品と、該電子部品がはんだ付けされている回路基板とを有する実装品であって、
前記はんだ付けに使用されているはんだ合金が、請求項１〜３の何れか１項記載の鉛フリーはんだ合金である実装品。
【発明の詳細な説明】
【技術分野】
【０００１】
本発明は、回路基板に電子部品を実装するためのはんだ合金と、これを用いたソルダペースト及び実装品に関する。
【背景技術】
【０００２】
従来、電子機器の小型化及び薄型化に伴って、モジュール化された部品の実装や、ＩＣやＬＳＩ等の半導体素子その他の各種電子部品の組立ての中で、優れた導電性と高い接合信頼性の点から、６３Ｓｎ／３７Ｐｂ（Ｓｎ／Ｐｂの質量比が６３／３７）の共晶はんだ合金が広く使用されてきた。しかし近年、環境汚染の問題から鉛に対する規制が強化され、鉛フリーはんだ合金に切り替わりつつある。【０００３】
例えば、特許文献１には、はんだ付け作業の際の有毒ガスの発生を抑制するために、燐及びゲルマニウムを含有するＳｎ−Ａｇ系はんだ合金が提案されている。特許文献２には、耐熱サイクル性を向上させるために、Ｂｉ及びＩｎの少なくとも一方を含有するＳｎ−Ｃｕ系はんだ合金が提案されている。特許文献３には、６３Ｓｎ／３７Ｐｂの共晶はんだ合金の使用温度条件に近づけるために、亜鉛を含有するＳｎ−Ａｇ系はんだ合金が提案されている。特許文献４には、はんだ付け性向上のために、燐を含有するＳｎ−Ｃｕ系はんだ合金が提案されている。
【先行技術文献】
【特許文献】
【０００４】
【特許文献１】特開平１０−２２５７９０号公報
【特許文献２】特開２０００−１９００９０号公報
【特許文献３】特開２００４−３４０９９号公報
【特許文献４】特開２００７−２６０７７９号公報
【発明の概要】
【発明が解決しようとする課題】
【０００５】
はんだ付けの際に実装品の熱損傷を防ぐには、一般的なプリント基板の耐熱温度が２５０℃以下であることを考慮すると、はんだ合金として固相線温度（示差走査熱量測定（ＤＳＣ）における融解開始温度）が２２０℃以下のものを使用することが好ましい。これにより、はんだ付け温度を低減することができる。従来の鉛フリーはんだ合金であるＳｎ−Ａｇ系合金やＳｎ−Ｃｕ系合金の固相線温度を下げるには、Ｂｉを添加すればよいが、Ｂｉを大量に添加すると、はんだが非常に脆くなるため、はんだにより接合された箇所（以下、接合箇所という）の信頼性が低下するおそれがあった。【０００６】
本発明は、はんだ付け温度を低減できる上、接合箇所の信頼性を向上させることができる鉛フリーはんだ合金と、これを用いたソルダペースト及び実装品を提供する。
【課題を解決するための手段】
【０００７】
本発明者らは、特定の元素を特定の組成範囲で含有する鉛フリーはんだ合金により、はんだ付け温度を低減できる上、接合箇所の信頼性を向上できることを見出し、本発明を完成するに至った。【０００８】
すなわち、本発明の鉛フリーはんだ合金は、Ｃｕ０．０７〜７．０質量％、Ｂｉ０．０５〜５．０質量％、Ｓｂ０．０５〜５．０質量％、Ｆｅ０．００１〜０．１質量％、Ｎｉ及びＣｏから選ばれる一種以上の金属０．０１〜１．０質量％、Ａｇ３．０質量％以下、並びに残部Ｓｎからなる鉛フリーはんだ合金であって、Ｆｅと、Ｎｉ及びＣｏから選ばれる一種以上の金属との含有量の比率（Ｆｅ／Ｎｉ及びＣｏから選ばれる一種以上の金属）が、０．００２〜５．０であることを特徴とする。【０００９】
本発明のソルダペーストは、上記本発明の鉛フリーはんだ合金と、フラックスとを含有することを特徴とする。【００１０】
本発明の実装品は、電子部品と、該電子部品がはんだ付けされている回路基板とを有する実装品であって、前記はんだ付けに使用されているはんだ合金が、上記本発明の鉛フリーはんだ合金であることを特徴とする。
【発明の効果】
【００１１】
本発明の鉛フリーはんだ合金によれば、はんだ付け温度を低減できる上、接合箇所の信頼性を向上できる。また、本発明のソルダペースト及び実装品によれば、本発明の鉛フリーはんだ合金を用いるため、はんだ付けの際の実装品の熱損傷を防ぐことができる上、接合強度やクリープ時間等を向上させることができる。
【図面の簡単な説明】
【００１２】
【図１】実施例及び比較例における接合強度の測定方法を説明するための平面図である。
【図２】実施例及び比較例におけるソルダペーストのリフロー条件を示すグラフである。
【図３】実施例及び比較例におけるクリープ時間の測定方法を説明するための断面図である。
【発明を実施するための形態】
【００１３】
本発明は、「鉛フリーはんだ合金」、即ち鉛が添加されていないはんだ合金を対象とする。ただし、はんだ合金中に、不可避的不純物として鉛が存在することは許容されるが、この場合、鉛の量は、１００ｐｐｍ以下であることが好ましい。以下、本発明の鉛フリーはんだ合金に含有される成分について説明する。
【００１４】
（Ｃｕ）
本発明の鉛フリーはんだ合金には、はんだによる接合強度を高めて接合箇所の信頼性を向上させるためにＣｕが含有される。Ｃｕの含有量は、接合強度向上の観点から、０．０７質量％以上であり、０．１質量％以上が好ましく、０．５質量％以上がより好ましい。また、はんだ付け温度の低減の観点から、７．０質量％以下であり、５．０質量％以下が好ましく、１．０質量％以下がより好ましい。
【００１５】
（Ｂｉ）
本発明の鉛フリーはんだ合金には、固相線温度を低減させるためにＢｉが含有される。Ｂｉの含有量は、固相線温度低減の観点から、０．０５質量％以上であり、０．１質量％以上が好ましく、０．５質量％以上がより好ましい。また、Ｂｉの脆性に起因する接合箇所の信頼性低下を抑制する観点から、５．０質量％以下であり、３．５質量％以下が好ましく、２．０質量％以下がより好ましい。
【００１６】
（Ｓｂ）
本発明の鉛フリーはんだ合金には、Ｂｉの脆性を改善することによって接合箇所の信頼性低下を抑制するためにＳｂが含有される。Ｓｂの含有量は、Ｂｉの脆性を改善する観点から０．０５質量％以上であり、０．１質量％以上が好ましく、０．３質量％以上がより好ましい。また、はんだ付け温度の低減の観点から、５．０質量％以下であり、３．５質量％以下が好ましく、２．０質量％以下がより好ましい。
【００１７】
（Ｆｅ）
本発明の鉛フリーはんだ合金には、はんだによる接合強度を高め、かつ後述するクリープ時間を増大させることによって接合箇所の信頼性を向上させるために、Ｆｅが含有される。Ｆｅの含有量は、接合箇所の信頼性向上の観点から、０．００１質量％以上であり、０．００５質量％以上が好ましく、０．０１質量％以上がより好ましい。また、はんだ付け温度の低減の観点から、０．１質量％以下であり、０．０８質量％以下が好ましく、０．０５質量％以下がより好ましい。
【００１８】
（Ｎｉ及びＣｏから選ばれる一種以上の金属）
本発明の鉛フリーはんだ合金には、はんだによる接合強度を高め、かつ後述するクリープ時間を増大させることによって接合箇所の信頼性を向上させるために、Ｎｉ及びＣｏから選ばれる一種以上の金属が含まれ、接合箇所の信頼性向上の観点から好ましくはＣｏが含まれる。Ｎｉ及びＣｏから選ばれる一種以上の金属の合計含有量は、接合箇所の信頼性向上の観点から、０．０１質量％以上であり、０．０５質量％以上が好ましく、０．１質量％以上がより好ましい。また、はんだ付け温度の低減の観点から、１．０質量％以下であり、０．５質量％以下が好ましく、０．３質量％以下がより好ましい。
【００１９】
本発明の鉛フリーはんだ合金において、はんだによる接合強度を高め、かつ後述するクリープ時間を増大させることによって接合箇所の信頼性を向上させる観点から、Ｆｅと、Ｎｉ及びＣｏから選ばれる一種以上の金属との含有量の比率（Ｆｅ／Ｎｉ及びＣｏから選ばれる一種以上の金属）は、０．００２〜５．０であり、０．０１〜３．０であることが好ましく、０．０５〜０．５であることがより好ましい。
【００２０】
（Ａｇ）
本発明の鉛フリーはんだ合金には、はんだによる接合強度を高める観点から、Ａｇが含有されていることが好ましい。Ａｇの含有量は、接合強度向上の観点から、０．１質量％以上が好ましく、０．３質量％以上がより好ましく、０．５質量％以上が更に好ましい。また、はんだ付け温度の低減及びコスト低減の観点から、３．０質量％以下であり、２．０質量％以下が好ましく、１．０質量％以下がより好ましい。
【００２１】
（Ｓｎ及びその他の成分）
本発明の鉛フリーはんだ合金は、上述した各元素が上記特定の組成範囲で含有され、その残部がＳｎである。ただし、はんだ合金中に、不可避的不純物として上述した各元素及びＳｎ以外の他の成分が存在することは許容されるが、この場合、他の成分の量は、１００ｐｐｍ以下であることが好ましい。Ｓｎの含有量は、接合箇所の信頼性向上の観点から、８０．５〜９９．８質量％であることが好ましく、８７．０〜９９．５質量％であることがより好ましく、９４．５〜９８．５質量％であることが更に好ましい。
【００２２】
本発明の鉛フリーはんだ合金は、はんだ付け温度の低減の観点から、その固相線温度が２２０℃以下であることが好ましく、２１７℃以下であることがより好ましく、２１４℃以下であることが更に好ましい。固相線温度を上記範囲に制御するには、例えばＢｉの含有量を調整すればよい。
【００２３】
本発明の鉛フリーはんだ合金は、粉末形状であることが好ましい。後述するフラックスへの分散性が向上するからである。
【００２４】
次に、本発明のソルダペーストについて説明する。本発明のソルダペーストは、上述した本発明の鉛フリーはんだ合金と、フラックスとを含有する。フラックスとしては、特に限定されず、従来のソルダペーストで使用されている配合のものを使用できる。例えば、ロジン系樹脂、活性剤、チクソ剤、溶剤等を含有するロジン系樹脂含有フラックスや、熱硬化性樹脂、活性剤、チクソ剤、硬化剤等を含有する熱硬化性樹脂含有フラックス等が使用できる。なかでも、はんだ付け時の作業性及びリペアの容易性の観点から、ロジン系樹脂含有フラックスを使用するのが好ましい。
【００２５】
本発明のソルダペーストにおいて、フラックスの含有量は、９〜１３質量％であることが好ましく、１０〜１２質量％であることがより好ましい。上記範囲とすることにより、ペーストとしての粘性やチクソ性が良好となり、印刷やディスペンス塗布などの量産工程に適したソルダペーストが得られる。同様の観点から、本発明のソルダペーストにおいて、鉛フリーはんだ合金の含有量は、８１〜９１質量％であることが好ましく、８８〜９０質量％であることがより好ましい。
【００２６】
本発明のソルダペースト、又はソルダペーストに含まれるフラックスは、上述した成分に加えて、必要に応じて種々の添加剤、例えば界面活性剤、消泡剤、レベリング剤等の添加剤などを含有することができる。なかでも、界面活性剤を添加すると、はんだ濡れ広がり性が向上するため好ましい。
【００２７】
本発明のソルダペーストは、接合箇所の信頼性向上の観点から、後述する実施例に記載の測定方法により測定した接合強度が７０ＭＰａ以上であることが好ましく、８０ＭＰａ以上であることがより好ましく、９０ＭＰａ以上であることが更に好ましい。なお、上記接合強度は、通常１ＧＰａ以下である。接合強度を上記範囲内に制御するには、例えば、Ｆｅ、Ｎｉ、Ｃｏ等の含有量や、Ｆｅと、Ｎｉ及びＣｏから選ばれる一種以上の金属との含有量の比率（Ｆｅ／Ｎｉ及びＣｏから選ばれる一種以上の金属）を調整すればよい。
【００２８】
本発明のソルダペーストは、接合箇所の熱的疲労による信頼性低下を抑制する観点から、後述する実施例に記載の測定方法により測定したクリープ時間が１６０時間以上であることが好ましく、１７０時間以上であることがより好ましく、１８０時間以上であることが更に好ましい。なお、上記クリープ時間は、通常１０００時間以下である。クリープ時間を上記範囲内に制御するには、例えば、Ｆｅ、Ｎｉ、Ｃｏ等の含有量や、Ｆｅと、Ｎｉ及びＣｏから選ばれる一種以上の金属との含有量の比率（Ｆｅ／Ｎｉ及びＣｏから選ばれる一種以上の金属）を調整すればよい。
【００２９】
本発明のソルダペーストは、上述した必須成分及び必要に応じて添加される添加剤と共に混練処理することにより容易に製造することができる。
【００３０】
次に、本発明の実装品について説明する。本発明の実装品は、電子部品と回路基板とを有し、前記電子部品と前記回路基板とを接合するはんだ合金として、上述した本発明の鉛フリーはんだ合金が使用されている。例えば、前記電子部品と前記回路基板とが、上述した本発明のソルダペーストを用いてはんだ付けされた実装品が例示できる。なお、電子部品は特に限定されず、例えば太陽光発電モジュール等が使用できる。また、回路基板についても特に限定されず、例えばポリイミド等を基材の材料とする回路基板が使用できる。
【実施例】
【００３１】
以下に実施例を示し、本発明をより具体的に説明する。これら実施例は、本発明における最良の実施形態の一例ではあるものの、本発明はこれら実施例により限定を受けるものではない。【００３２】
（鉛フリーはんだ合金粉末の作製及び固相線温度測定）
表１に示す各組成のはんだ合金を作製し、次いでそれらを粉末化し、粒径２０μｍから４０μｍの間にあるものを分級し、評価に使用する鉛フリーはんだ合金粉末を得た。得られた各鉛フリーはんだ合金粉末について、示差走査熱量計（セイコーインスツルメント社製、ＥＸＳＴＡＲ６０００）を用い、測定温度範囲を３０〜６００℃として、固相線温度を測定した。結果を表１に示す。なお、測定の際は、吸熱量が１．５Ｊ／ｇ以上あるものを測定対象物由来のピークとし、それ未満のピークは、分析精度の観点から除外した。【００３３】
（ソルダペーストの調製）
ロジン系樹脂（ハリマ化成社製  ハリフェノール５１２）４８質量％、チクソ剤（新日本理化社製  ゲルオールＤ）９質量％、活性剤（アジピン酸）８質量％、界面活性剤（ビックケミージャパン社製  ＢＹＫ３６１Ｎ）１質量％、及び溶剤としてヘキシルジグリコール３４質量％を同容器に計量し、らいかい機を用いて混合し、フラックスを調製した。得られたフラックスと、上記の方法で得られた各鉛フリーはんだ合金粉末とを、フラックス：はんだ粉末＝１０：９０の比率で計量し、これらを混練機にて２時間混合することで、ソルダペーストを調製した。このソルダペーストを用いて、後述する各種物性評価を行った。【００３４】
（接合強度の測定）
接合強度の測定方法について、図１を参照しながら説明する。図１は、接合強度の測定方法を説明するための平面図である。まず、銅板１（５ｍｍ×５０ｍｍ、厚さ０．５ｍｍ）を２枚準備し、２枚の銅板１の短辺部同士を合わせ、その間に上記の方法で得られた各ソルダペースト２（１ｍｍ×５ｍｍ、厚さ０．５ｍｍ）を挟み、図２に示すリフロー条件にてリフロー溶融させることによって、２枚の銅板１同士を接合させた。得られた試料を、引張り試験機（ＳＨＩＭＡＤＺＵ社製、ＥＺ−Ｌ）を使用して、引っ張り速度５ｍｍ／ｍｉｎの条件で図１に示す矢印方向に引っ張って、接合強度（接合箇所が破断する強度）を測定した。結果を表１に示す。【００３５】
（クリープ時間の測定）
クリープ時間の測定方法について、図３を参照しながら説明する。図３は、クリープ時間の測定方法を説明するための断面図である。まず、ガラスエポキシ基板３上に銅ランド４（径４．０ｍｍ）が設けられた試験基板を準備し、ガラスエポキシ基板３及び銅ランド４を貫通する貫通孔５（孔径１．０ｍｍ）を設けた。別途、上記の方法で得られた各ソルダペーストを用いて６．０ｍｍ径の円形はんだ６（重量２ｇ、中心に直径１．０ｍｍの孔６ａが設けられたもの）をそれぞれ作製した。次いで、貫通孔５に０．８ｍｍ径の銅線７を通し、更に銅線７の上部を円形はんだ６の孔６ａに通した状態で、図２に示すリフロー条件にてリフロー溶融させることによって、銅ランド４と銅線７とを固定した。次いで、銅線７の下部に錘８（重量２ｋｇ）を吊るし、１２５℃の恒温槽内に放置し、放置直後から錘８が落下するまでの時間をクリープ時間として記録した。結果を表１に示す。なお、クリープ時間が長いほど、接合箇所の熱的疲労による信頼性低下を抑制できる。【００３６】
（せん断強度の測定）
ガラスエポキシ基板上に形成された銅箔ランド（導体寸法：０．８５×０．５５ｍｍ、導体間隔：０．８５ｍｍ）に、上記の方法で得られた各ソルダペーストを、厚み１５０μｍｔのメタルマスクを用いてメタルスキージで印刷した。次いで、Ｓｎめっきされた１６０８ＣＲチップを上記銅箔ランド（１０個）の印刷膜上に１つずつ載置した。そして、図２に示すリフロー条件で加熱して試験片を作製した。この試験片について、引張り試験機（ＳＨＩＭＡＤＺＵ社製、ＥＺ−Ｌ）を用いて、引っ張り速度５ｍｍ／ｍｉｎの条件でチップのせん断強度を測定した。結果を表１に示す。なお、表１の結果は、せん断強度を測定した１０個のチップの平均値である。【００３７】
【表１】
2011102034.tif 000002
【００３８】
表１に示すように、本発明の実施例１〜１２は、いずれの評価項目についても良好な結果が得られた。一方、比較例１〜１１は、少なくとも１つの評価項目について実施例よりも劣る結果が得られた。
【符号の説明】
【００３９】
１  銅板
２  ソルダペースト
３  ガラスエポキシ基板
４  銅ランド
５  貫通孔
６  円形はんだ
６ａ  孔
７  銅線
８  錘
【図１】
2011102034.tif 000003
【図２】
2011102034.tif 000004
【図３】
2011102034.tif 000005
【国際調査報告】
2011102034.tif 000006
2011102034.tif 000007
2011102034.tif 000008
2011102034.tif 000009